СОСТАВЫ И СПОСОБЫ ДЛЯ ЗАВЕРШЕНИЙ СКВАЖИНЫ

1. Способ регулирования свойств линейного теплового расширения цементного раствора для размещения в подземной скважине, имеющей по меньшей мере одну обсадную трубу, включающий:
введение углеродистого материала в цементный раствор, так что коэффициент линейного теплового расширения схватившегося цемента будет выше, чем у схватившегося цемента, не содержащего углеродистого материала.
-6
2. Способ по п.1, отличающийся тем, что коэффициент линейного теплового расширения схватившегося цемента, содержащего углеродистый материал, выше, чем у схватившегося цемента, не содержащего углеродистый материал, но ниже или равен 50·10/°C.
3. Способ по п.1 или 2, отличающийся тем, что углеродистый материал является одним или более материалом из списка, содержащего кокс, полученный процессом коксования в псевдоожиженном слое, замедленный кокс, прокаленный кокс, битум, древесный уголь, уголь, антрацит, графит, чешуйчатый кокс, аморфный смолистый кокс, смоляной кокс, анодный кокс, доменный кокс, аморфный графит, лигнит, битуминозный уголь, подбитуминозный уголь, экзинит, витринит, интертинит, гильсонит, тонкий колит, игольчатый кокс и активированный уголь.
4. Способ по п.1, отличающийся тем, что концентрация углеродистых материалов находится в пределах от около 10% до 60% по весу цемента.
5. Способ по п.1, отличающийся тем, что размер частиц углеродистых материалов находится в пределах от около 1 мкм до 1200 мкм.
6. Способ по п.1, отличающийся тем, что подземная скважина является эксплуатационной скважиной месторождения, разрабатываемого тепловыми способами.
7. Способ по п.1, отличающийся тем, что цементный раствор дополнительно содержит диоксид кремния в количестве от 20% до 60% по весу цемента.
8. Способ по п.1, отличающийся тем, что плотность цементного раствора регулируется путем добавления одного или более компонентов из списка, включающего стеклянные микросферы, керамические микросферы, компоненты композитных микросфер, гематит, ильменит, барит и тетраоксид марганца.
9. Применение углеродистого материала для регулирования свойств линейного теплового расширения схватившегося цемента, помещенного в подземную скважину, имеющую по меньшей мере одну обсадную трубу, что позволяет управлять тепловыми и механическими напряжениями, оказываемыми на цементную оболочку в скважине.
-6
10. Применение по п.9, отличающееся тем, что коэффициент линейного теплового расширения схватившегося цемента выше, чем у схватившегося цемента, не содержащего углеродистого материала, но ниже или равен приблизительно 50·10/°C.
11. Применение по п.9 или 10, отличающееся тем, что углеродистый материал является одним или несколькими материалами из списка, содержащего кокс, полученный процессом коксования в псевдоожиженном слое, замедленный кокс, прокаленный кокс, битум, древесный уголь, уголь, антрацит, графит, чешуйчатый кокс, аморфный смолистый кокс, анодный кокс, доменный кокс, аморфный графит, лигнит, битуминозный уголь, подбитуминозный уголь, экзинит, витринит, интертинит, гильсонит, тонкий колит, игольчатый кокс и активированный уголь.
12. Применение по п.9, отличающееся тем, что концентрация углеродистого материала находится в пределах от около 10% до 60% по весу цемента, а размер частиц углеродистого материала находится в пределах от около 1 мкм до 1200 мкм.
13. Применение по п.9, отличающееся тем, что цемент дополнительно включает двуокись кремния, концентрация которого находится в пределах от около 20% до около 60% по весу цемента.
14. Применение по п.9, отличающееся тем, что плотность цементного раствора регулируется путем добавления одного или более компонентов из списка, включающего стеклянные микросферы, керамические микросферы, компоненты композитных микросфер, гематит, ильменит, барит и тетраоксид марганца.
15. Способ управления тепловыми и механическими напряжениями в цементной оболочке в подземной скважине, включающий:
i. установку по меньшей мере одной обсадной трубы в скважину,
-6
ii. приготовление цементного раствора, содержащего по меньшей мере один углеродистый материал в количестве, достаточном, чтобы схватившийся цемент имел коэффициент линейного теплового расширения выше, чем у схватившегося цемента, не содержащего углеродистый материал, и ниже или равный приблизительно 50·10/°C; и
iii. размещение цементного раствора в скважине рядом с обсадной трубой, предоставление ему возможности схватиться.